(57)【要約】  本発明は、ブロー成型により一体成型されたフルオロポリマー容器であり、薄い壁のフレキシブルな袋部および１または複数の硬い、厚い壁のフィットメントを有し、上記袋および1または複数の硬いフィットメントは、同じブロー成型プロセスにおいて、連続的なフルオロポリマー材料から形成されるものであり、完全に、一体成型された全て集積された容器である。【選択図】図８
2010527867.tif 000002
【特許請求の範囲】
【請求項１】
連続的なブロー成型により、一つのパリソンから形成された薄い壁の袋部と、
１または複数の硬い厚い壁のフィットメントと、
を有し、
前記１または複数のフィットメントは、前記一つのパリソンから薄い壁の袋部と共に形成されるものであり、前記１または複数のフィットメントは、前記薄い壁の袋部が形成されるのと同じブロー成型プロセスにより形成されるものであることを特徴とするブロー成型により一体成型された容器。
【請求項２】
前記袋部がフレキシブルなフルオロポリマーフィルムからなる壁を有することを特徴とする請求項１に記載のブロー成型により一体成型された容器。
【請求項３】
前記フィットメントがさらに、首部およびオリフィスを有することを特徴とする請求項２に記載のブロー成型により一体成型された容器。
【請求項４】
前記オリフィスがさらに、内径表面および外径表面を有することを特徴とする請求項３に記載のブロー成型により一体成型された容器。
【請求項５】
前記一つのパリソンがフルオロポリマーを含むことを特徴とする請求項４に記載のブロー成型により一体成型された容器。
【請求項６】
前記１または複数の封止部が、連続的なブロー成型プロセスにおいて、１または複数の硬い、厚い壁からなるフィットメントに含まれるそれぞれのオリフィスを覆うように形成され、前記１または複数の封止部は、連続的なブロー成型プロセスにおいて、効率的に１または複数の硬い、厚い壁からなるフィットメントに含まれるそれぞれのオリフィスを封止し、ブロー成型により一体成型された容器内へのコンタミを防止するものであることを特徴とする請求項５に記載のブロー成型により一体成型された容器。
【請求項７】
前記フィットメントに含まれるオリフィスおよび首が、容器内に貯蔵される多量の物質を選択的に分配する分配器具を接続できるようにデザインされているものであることを特徴とする請求項６に記載のブロー成型により一体成型された容器。
【請求項８】
前記封止部は、選択的に取り除かれることにより、ブロー成型により一体成型された容器に選択された物質を入れることができ、そして、分配器具をその後、フィットメントに取り付け、容器内に貯蔵された多量の選択物質を必要に応じて分配することができることを特徴とする請求項７に記載のブロー成型により一体成型された容器。
【請求項９】
前記容器が成型後に溶接することなく形成されたものであることを特徴とする請求項８に記載のブロー成型により一体成型された容器。
【請求項１０】
前記フルオロポリマーがエチレン−クロロトリフルオロエチレン（Ｅ−ＣＴＦＥ）を含むことを特徴とする請求項９に記載のブロー成型により一体成型された容器。
【請求項１１】
前記フルオロポリマーがパーフルオロアルコキシ（ＰＦＡ）を含むことを特徴とする請求項９に記載のブロー成型により一体成型された容器。
【請求項１２】
連続的なブロー成型により、一つのフルオロポリマーのパリソンから形成された薄い壁の袋部と、
１または複数の硬い厚い壁のフィットメントと、
を有し、
前記１または複数のフィットメントは、前記一つのパリソンから、前記薄い壁の袋部と共に連続的なブロー成型により形成されるものであり、前記１または複数のフィットメントは、前記薄い壁の袋部が形成されるのと同じブロー成型プロセスにより形成され、
前記一つのフルオロポリマーのパリソンがブロー成型装置から吐出されるものであり、前記ブロー成型装置の先端のダイが低鉄含有量、高ニッケル含有量の金属材料からなることを特徴とするブロー成型により一体成型された容器。
【請求項１３】
前記低鉄含有量、高ニッケル含有量の金属材料が、インコネル、ハステロイ、モネルおよびデュラニッケル、およびこれらの混合物からなる群から選択されるものであることを特徴とする請求項１２に記載のブロー成型により一体成型された容器。
【請求項１４】
前記フィットメントがさらに、首部およびオリフィスを有することを特徴とする請求項１３に記載のブロー成型により一体成型された容器。
【請求項１５】
前記オリフィスがさらに、内径表面および外径表面を有することを特徴とする請求項１４に記載のブロー成型により一体成型された容器。
【請求項１６】
前記一つのパリソンがフルオロポリマーを含むことを特徴とする請求項１５に記載のブロー成型により一体成型された容器。
【請求項１７】
前記１または複数の封止部が、連続的なブロー成型プロセスにおいて、１または複数の硬い、厚い壁からなるフィットメントのそれぞれのオリフィスを覆うように形成され、前記１または複数の封止部は、連続的なブロー成型プロセスにおいて、効率的に、１または複数の硬い、厚い壁からなるフィットメントに含まれるそれぞれのオリフィスを封止し、ブロー成型により一体成型された容器内へのコンタミを防止することができることを特徴とする請求項１６に記載のブロー成型により一体成型された容器。
【請求項１８】
前記フィットメントに含まれるオリフィスおよび首が、容器内に貯蔵される多量の物質を選択的に分配する分配器具を接続できるようにデザインされているものであることを特徴とする請求項１７に記載のブロー成型により一体成型された容器。
【請求項１９】
前記封止部は選択的に取り除かれることにより、ブロー成型により一体成型された容器に選択された物質を入れることができ、その後、分配器具をフィットメントに取り付け、容器内に貯蔵された多量の選択物質を必要に応じて分配することができることを特徴とする請求項１８に記載のブロー成型により一体成型された容器。
【請求項２０】
前記容器が成型後に溶接することなく形成されたものであることを特徴とする請求項１９に記載のブロー成型により一体成型された容器。
【請求項２１】
前記フルオロポリマーがエチレン−クロロトリフルオロエチレン（Ｅ−ＣＴＦＥ）を含み、前記低鉄含有量、高ニッケル含有量の金属材料がインコネルであることを特徴とする請求項２０に記載のブロー成型により一体成型された容器。
【請求項２２】
前記フルオロポリマーがパーフルオロアルコキシ（ＰＦＡ）を含み、前記低鉄含有量、高ニッケル含有量の金属材料がインコネルであることを特徴とする請求項２０に記載のブロー成型により一体成型された容器。
【請求項２３】
連続的なブロー成型により形成された薄い壁の袋部と、
１または複数の硬い厚い壁のフィットメントと、
１または複数の封止部と、
を有し、
前記１または複数の硬い厚い壁のフィットメントが、さらに首部およびオリフィスを有し、前記１または複数のフィットメントは、前記薄い壁の袋部と共に、前記一つのフルオロポリマーのパリソンから連続的なブロー成型により形成されるものであり、前記１または複数のフィットメントは、前記薄い壁の袋部が形成されるのと同じブロー成型プロセスにより形成され、
前記一つのフルオロポリマーのパリソンがブロー成型装置から吐出されるものであり、
前記ブロー成型装置の先端のダイが低鉄含有量、高ニッケル含有量の金属材料からなり、
前記１または複数の封止部が、連続的なブロー成型プロセスにおいて、１または複数の硬い、厚い壁からなるフィットメントに含まれるそれぞれのオリフィスを覆うように形成され、前記１または複数の封止部は、連続的なブロー成型プロセスにおいて、効率的に、１または複数の硬い、厚い壁からなるフィットメントに含まれるそれぞれのオリフィスを封止し、前記１または複数のフィットメントおよび薄い壁の袋へのコンタミを防止することを特徴とする一つのフルオロポリマーのパリソンからなるブロー成型により一体成型された完全に集積された容器。
【請求項２４】
前記袋が、さらに、フレキシブルなフルオロポリマーフィルムを含むことを特徴とする請求項２３に記載の一つのフルオロポリマーのパリソンからなるブロー成型により一体成型された完全に集積された容器。
【請求項２５】
前記１または複数の硬い、厚い壁からなるフィットメントが、さらに、厚く、硬いフルオロポリマー樹脂を含むことを特徴とする請求項２４に記載の一つのフルオロポリマーのパリソンからなるブロー成型により一体成型された完全に集積された容器。
【請求項２６】
前記オリフィスが、さらに、内径表面および外径表面を有することを特徴とする請求項２５に記載の一つのフルオロポリマーのパリソンからなるブロー成型により一体成型された完全に集積された容器。
【請求項２７】
前記容器が成型後に溶接することなく形成されたものであることを特徴とする請求項２６に記載の一つのフルオロポリマーのパリソンからなるブロー成型により一体成型された完全に集積された容器。
【請求項２８】
前記低鉄含有量、高ニッケル含有量の金属材料が、インコネル、ハステロイ、モネルおよびデュラニッケル、およびこれらの混合物からなる群から選択されるものであることを特徴とする請求項２７に記載の一つのフルオロポリマーのパリソンからなるブロー成型により一体成型された完全に集積された容器。
【請求項２９】
前記フルオロポリマーがエチレン−クロロトリフルオロエチレン（Ｅ−ＣＴＦＥ）を含むことを特徴とする請求項２８に記載の一つのフルオロポリマーのパリソンからなるブロー成型により一体成型された完全に集積された容器。
【請求項３０】
前記フルオロポリマーがパーフルオロアルコキシ（ＰＦＡ）を含むことを特徴とする請求項２８に記載の一つのフルオロポリマーのパリソンからなるブロー成型により一体成型された完全に集積された容器。
【請求項３１】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記連続的なブロー成型により形成された薄い壁の袋部はさらに、壁および底部を有し、前記壁は、フレキシブルなフルオロポリマーフィルムを含み、前記底部は、前記ブロー成型プロセスにおいて封止されるものであり、溶融パリソンの底の開口部は、前記ブロー成型プロセスにおいて、挟んで溶融し閉じられるものであり、
前記１または複数のフィットメントは、さらに、硬いフルオロポリマー樹脂を含み、
前記１または複数の厚い壁のフィットメントが首およびオリフィスを含み、前記オリフィスがさらに、内径表面および外径表面を有するものであり、
前記１または複数の封止部が、連続的なブロー成型プロセスにおいて、１または複数の硬い、厚い壁からなるフィットメントに含まれるそれぞれのオリフィスを覆うように形成され、  前記１または複数の封止部は、連続的なブロー成型プロセスにおいて、効率的に、１または複数の硬い、厚い壁からなるフィットメントに含まれるオリフィスを封止し、前記１または複数のフィットメントおよび薄い壁の袋部へのコンタミを防止することを特徴とする一つのパリソンからなるブロー成型により一体成型された成型後に溶接することなく形成された容器。
【請求項３２】
前記フルオロポリマーがエチレン−クロロトリフルオロエチレン（Ｅ−ＣＴＦＥ）を含むことを特徴とする請求項３１に記載の一つのパリソンからなるブロー成型により一体成型された容器。
【請求項３３】
前記フルオロポリマーがパーフルオロアルコキシ（ＰＦＡ）を含むことを特徴とする請求項３１に記載の一つのパリソンからなるブロー成型により一体成型された容器。
【請求項３４】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記薄い壁の袋部はさらに、壁および底部を有し、前記壁は、フレキシブルなフルオロポリマーフィルムを含み、前記底部は、前記ブロー成型プロセスにおいて封止されるものであり、溶融パリソンの底の開口部は、前記ブロー成型プロセスにおいて、挟んで溶融し閉じられるものであり、
前記１または複数のフィットメントは、さらに、硬いフルオロポリマー樹脂を含み、前記１または複数の厚い壁のフィットメントが首およびオリフィスを含むものであり、前記オリフィスがさらに、内径表面および外径表面を有するものであり、
前記１または複数の封止部が、連続的なブロー成型プロセスにおいて、１または複数の硬い、厚い壁のフィットメントに含まれるそれぞれのオリフィスを覆うように形成され、前記１または複数の封止部は、連続的なブロー成型プロセスにおいて、効率的に１または複数の硬い厚い壁のフィットメントに含まれるそれぞれのオリフィスを封止し、前記１または複数のフィットメントおよび薄い壁の袋部へのコンタミを防止するものであることを特徴とするブロー成型装置から吐出された一つのフルオロポリマーのパリソンからなるブロー成型により一体成型され、前記ブロー成型装置の先端のダイが、低鉄含有量、高ニッケル含有量の金属材料からなる容器。
【請求項３５】
前記低鉄含有量、高ニッケル含有量の金属材料が、インコネル、ハステロイ、モネルおよびデュラニッケル、およびこれらの混合物からなる群から選択されるものであることを特徴とする請求項３４に記載の一つのパリソンからなるブロー成型により一体成型された容器。
【請求項３６】
前記フルオロポリマーがエチレン−クロロトリフルオロエチレン（Ｅ−ＣＴＦＥ）を含むことを特徴とする請求項３５に記載の一つのパリソンからなるブロー成型により一体成型された容器。
【請求項３７】
前記フルオロポリマーがパーフルオロアルコキシ（ＰＦＡ）を含むことを特徴とする請求項３５に記載の一つのパリソンからなるブロー成型により一体成型された容器。
【請求項３８】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記薄い壁の袋部はさらに、壁および底部を有し、前記壁は、フレキシブルなフルオロポリマーフィルムを含み、前記底部は、前記ブロー成型プロセスにおいて封止されるものであり、溶融パリソンの底の開口部は、前記ブロー成型プロセスにおいて、挟んで溶融し閉じられるものであり、
前記１または複数のフィットメントは、さらに、硬いフルオロポリマー樹脂を含み、前記１または複数の厚い壁のフィットメントが首およびオリフィスを含むものであり、前記オリフィスがさらに、内径表面および外径表面を有するものであり、
前記１または複数の封止部が、連続的なブロー成型プロセスにおいて、１または複数の硬い、厚い壁のフィットメントに含まれるそれぞれのオリフィスを覆うように形成され、前記１または複数の封止部は、連続的なブロー成型プロセスにおいて、効率的に、１または複数の硬い厚い壁のフィットメントに含まれるそれぞれのオリフィスを封止し、前記１または複数のフィットメントおよび薄い壁の袋部へのコンタミを防止するものであり、
前記一つのフルオロポリマーのパリソンは、ブロー成型装置から吐出されるものであり、前記ブロー成型装置の先端のダイおよび前記ブロー成型装置の溶融樹脂が通過する全ての金属材料からなる樹脂通過経路が、低鉄含有量、高ニッケル含有量の金属材料を含むものであることを特徴とする一つのパリソンからなるブロー成型により一体成型された容器。
【請求項３９】
前記低鉄含有量、高ニッケル含有量の金属材料が、インコネル、ハステロイ、モネルおよびデュラニッケル、およびこれらの混合物からなる群から選択されるものであることを特徴とする請求項３８に記載の一つのパリソンからなるブロー成型により一体成型された容器。
【請求項４０】
前記フルオロポリマーがエチレン−クロロトリフルオロエチレン（Ｅ−ＣＴＦＥ）を含むことを特徴とする請求項３９に記載の一つのパリソンからなるブロー成型により一体成型された容器。
【請求項４１】
前記フルオロポリマーがパーフルオロアルコキシ（ＰＦＡ）を含むことを特徴とする請求項３９に記載の一つのパリソンからなるブロー成型により一体成型された容器。
【請求項４２】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記薄い壁の袋部はさらに、壁および底部を有し、前記壁は、フレキシブルなフルオロポリマーフィルムを含み、前記底部は、前記ブロー成型プロセスにおいて封止されるものであり、溶融パリソンの底の開口部は、前記ブロー成型プロセスにおいて、挟んで溶融し閉じられるものであり、
前記１または複数のフィットメントは、さらに、硬いフルオロポリマー樹脂を含み、前記１または複数の厚い壁のフィットメントが首およびオリフィスを含むものであり、前記オリフィスがさらに、内径表面および外径表面を有するものであり、
前記１または複数の封止部が、連続的なブロー成型プロセスにおいて、１または複数の硬い、厚い壁のフィットメントに含まれるそれぞれのオリフィスを覆うように形成され、前記１または複数の封止部は、連続的なブロー成型プロセスにおいて、効率的に１または複数の硬い厚い壁のフィットメントに含まれるそれぞれのオリフィスを封止し、前記１または複数のフィットメントおよび薄い壁の袋部へのコンタミを防止するものであり、
前記一つのフルオロポリマーのパリソンが、エチレン−クロロトリフルオロエチレン（Ｅ−ＣＴＦＥ）を含み、ブロー成型装置から吐出されるものであり、前記ブロー成型装置の先端のダイは、低鉄含有量、高ニッケル含有量の金属材料からなり、前記ブロー成型装置の溶融樹脂が通過する全ての金属材料からなる樹脂通過経路が、低鉄含有量、高ニッケル含有量の金属材料を含むことを特徴とする一つのパリソンからなるブロー成型により一体成型された容器。
【請求項４３】
前記低鉄含有量、高ニッケル含有量の金属材料が、インコネル、ハステロイ、モネルおよびデュラニッケル、およびこれらの混合物からなる群から選択されるものであることを特徴とする請求項４２に記載の一つのパリソンからなるブロー成型により一体成型された容器。
【請求項４４】
前記低鉄含有量、高ニッケル含有量の金属材料が、インコネルであることを特徴とする請求項４２に記載の一つのパリソンからなるブロー成型により一体成型された容器。
【請求項４５】
前記低鉄含有量の金属材料が、ハステロイであることを特徴とする請求項４２に記載の一つのパリソンからなるブロー成型により一体成型された容器。
【請求項４６】
前記低鉄含有量の金属材料が、モネルであることを特徴とする請求項４２に記載の一つのパリソンからなるブロー成型により一体成型された容器。
【請求項４７】
前記低鉄含有量の金属材料が、デュラニッケルであることを特徴とする請求項４２に記載の一つのパリソンからなるブロー成型により一体成型された容器。
【請求項４８】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記薄い壁の袋部はさらに、壁および底部を有し、前記壁は、フレキシブルなフルオロポリマーフィルムを含み、前記底部は、前記ブロー成型プロセスにおいて封止されるものであり、溶融パリソンの底の開口部は、ブロー成型層プロセスにおいて、挟んで溶融し閉じられるものであり、
前記１または複数のフィットメントは、さらに、硬いフルオロポリマー樹脂を含み、前記１または複数の厚い壁のフィットメントが首およびオリフィスを含むものであり、前記オリフィスがさらに、内径表面および外径表面を有するものであり、
前記１または複数の封止部が、連続的なブロー成型プロセスにおいて、１または複数の硬い、厚い壁のフィットメントに含まれるそれぞれのオリフィスを覆うように形成され、前記１または複数の封止部は、連続的なブロー成型プロセスにおいて、効率的に１または複数の硬い厚い壁のフィットメントに含まれるそれぞれのオリフィスを封止し、前記１または複数のフィットメントおよび薄い壁の袋部へのコンタミを防止するものであり、
前記一つのフルオロポリマーのパリソンが、パーフルオロアルコキシ（ＰＦＡ）を含み、ブロー成型装置から吐出されるものであり、前記ブロー成型装置の先端のダイおよび前記ブロー成型装置の溶融樹脂が通過する全ての金属材料からなる樹脂通過経路が、低鉄含有量、高ニッケル含有量の金属材料を含むものであることを特徴とする一つのパリソンからなるブロー成型により一体成型された容器。
【請求項４９】
前記低鉄含有量、高ニッケル含有量の金属材料が、インコネル、ハステロイ、モネルおよびデュラニッケル、およびこれらの混合物からなる群から選択されるものであることを特徴とする請求項４８に記載の一つのパリソンからなるブロー成型により一体成型された容器。
【請求項５０】
前記低鉄含有量、高ニッケル含有量の金属材料が、インコネルであることを特徴とする請求項４９に記載の一つのパリソンからなるブロー成型により一体成型された容器。
【請求項５１】
前記低鉄含有量、高ニッケル含有量の金属材料が、ハステロイであることを特徴とする請求項４９に記載の一つのパリソンからなるブロー成型により一体成型された容器。
【請求項５２】
前記低鉄含有量、高ニッケル含有量の金属材料が、モネルであることを特徴とする請求項４９に記載の一つのパリソンからなるブロー成型により一体成型された容器。
【請求項５３】
前記低鉄含有量、高ニッケル含有量の金属材料が、デュラニッケルであることを特徴とする請求項４９に記載の一つのパリソンからなるブロー成型により一体成型された容器。
【請求項５４】
連続的なブロー成型により形成された薄い壁の袋部と、
１または複数の硬い厚い壁のフィットメントと、
１または複数の封止部と、
前記薄い壁の袋部および１または複数の厚い壁のフィットメントの間である移行領域と、
を有し、
前記薄い壁の袋部はさらに、壁および底部を有し、前記壁は、フレキシブルなフルオロポリマーフィルムを含み、前記底部は、ブロー成型プロセスにおいて封止されるものであり、溶融パリソンの底の開口部は、前記ブロー成型プロセスにおいて、ブロー成型装置の一対の型により挟んで溶融し閉じられるものであり、
前記１または複数のフィットメントは、さらに、硬いフルオロポリマー樹脂を含み、前記１または複数の厚い壁のフィットメントが首およびオリフィスを含むものであり、前記オリフィスがさらに、内径表面および外径表面を有するものであり、
前記１または複数の封止部が、連続的なブロー成型プロセスにおいて、１または複数の硬い、厚い壁のフィットメントに含まれるそれぞれのオリフィスを覆うように形成され、前記１または複数の封止部は、連続的なブロー成型プロセスにおいて、効率的に１または複数の硬い厚い壁のフィットメントに含まれるそれぞれのオリフィスを封止し、前記１または複数のフィットメントおよび薄い壁の袋部へのコンタミを防止するものであり、
前記一つのフルオロポリマーのパリソンが、ブロー成型装置から吐出されるものであり、前記ブロー成型装置の先端のダイおよび前記ブロー成型装置の溶融樹脂が通過する全ての金属材料からなる樹脂通過経路が、低鉄含有量、高ニッケル含有量の金属材料を含むことを特徴とする一つのパリソンからなるブロー成型により一体成型された容器。
【請求項５５】
前記一対の型が、インコネル、ハステロイ、モネルおよびデュラニッケル、およびこれらの混合物からなる群から選択される材料からなるものであることを特徴とする請求項５４に記載の一つのパリソンからなるブロー成型により一体成型された容器。
【請求項５６】
前記一対の型が、低鉄含有量、高ニッケル含有量の金属材料によりコートされていることを特徴とする請求項５４に記載の一つのパリソンからなるブロー成型により一体成型された容器。
【請求項５７】
前記低鉄含有量、高ニッケル含有量の金属材料が、インコネルであることを特徴とする請求項５４に記載の一つのパリソンからなるブロー成型により一体成型された容器。
【請求項５８】
前記低鉄含有量、高ニッケル含有量の金属材料が、ハステロイであることを特徴とする請求項５４に記載の一つのパリソンからなるブロー成型により一体成型された容器。
【請求項５９】
前記低鉄含有量、高ニッケル含有量の金属材料が、モネルであることを特徴とする請求項５４に記載の一つのパリソンからなるブロー成型により一体成型された容器。
【請求項６０】
前記低鉄含有量、高ニッケル含有量の金属材料が、デュラニッケルであることを特徴とする請求項５４に記載の一つのパリソンからなるブロー成型により一体成型された容器。
【請求項６１】
前記一対の型が、インコネル、ハステロイ、モネルおよびデュラニッケル、およびこれらの混合物からなる群から選択される低鉄含有量、高ニッケル含有量の金属材料によりコートされるものであることを特徴とする請求項５６に記載の一つのパリソンからなるブロー成型により一体成型された容器。
【発明の詳細な説明】
【技術分野】
【０００１】
［関連出願についてのクロスリファレンス］
この出願は、タイトルが「硬いフィットメントを有するブロー成型により一体成型された容器」であり、２００７年５月２９日にキャシー,ジー、エジントンにより出願されたアメリカ合衆国仮出願番号６０／９３１，９５８の利益を有するものであり、参照することにより本書に組み込まれるものである。
【０００２】
連続的なブロー成型により一体成型された容器された容器であり、様々な液体、ゲル、粉体およびペレット化された物質の貯蔵、運搬および分配に用いられるものである。特に、このブロー成型容器の発明は、完全に、全て集積された一体成型された容器を製造する、連続した一つのステップのブロー成型プロセスを用いてなるものであり、薄い層のフルオロポリマーフィルムからなり、折りたたむことができる薄い壁からなる袋部、および、薄いフルオロポリマーフィルムと比較し厚みが厚いフルオロポリマー樹脂からなる１または複数の硬いフィットメントを有するものである。
【背景技術】
【０００３】
フルオロポリマー材料からなり、様々な物質の貯蔵、運搬および分配に用いられ複数のコンポーネント（複数の部品）からなる容器の組立品であって、上記容器が複数の製造プロセスから組み立てられるものが、容器産業においては一般的に知られている。フルオロポリマー材料からなる容器を用いる一つの利点は、腐食性の化学品の貯蔵に用いたときに、容器に対してほとんどまたは全く副作用がないことである。さらに、フルオロポリマーの容器は、優れた化学的および所望の引張強度、所望の圧縮強度、広範な折曲げ寿命、優れた耐摩耗性および強い衝撃強度を含む機械的特性を有している。フルオロポリマーからなる容器は、華氏４００度〜―１００度の温度範囲で用いることができる。フルオロポリマーの容器は、本質的に難燃性でもある。さらに、フルオロポリマーの容器は、液体、ガスおよび気体の透過性が極めて低い。
【０００４】
これらの複数の部品からなるフルオロポリマーの容器は、多くの部品、すなわち、本体部品、注ぎ口または首部品、分配部品、ハンドル部品等を用いて組み立てられる。これらの部品は、部品間に溶接または継ぎ目を生じる成型後の溶接工程または他の機械的結合プロセスにより機械的に他の部品と結合される。一般的な製造方法では、最初のステップで、２または複数のフルオロポリマーフィルムのシートが溶接装置により処理されることにより、フィルムの端が互いに溶接され、二次元の袋を形成し、その後の第２のステップで、袋に首やフィットメントが溶接される。
【０００５】
このような従来のフルオロポリマーの容器における最も大きな問題点は、複数のステップの製造プロセスを用いることが要求されることであり、容器の薄い壁の袋または本体部が第１ステップで形成され、そして第２のステップで、硬い首、注ぎ口、フィットメントや他の封止または分配器具を含む前もって形成した比較的厚い壁の材料が、上記薄い壁の袋に貼り付けまたは溶接されることになる。さらに、このような複数のステップにより製造されるフルオロポリマーの容器についての他の欠点として、複数の部品からなる本体および注ぎ口の組み立ておよび製造によるコスト上昇および製造時間増加、組立て時の作業による二次汚染、および２つの部品が互いに結合された組立箇所から漏れが生じる傾向がある溶接箇所を有することである。
【０００６】
このブロー成型により一体成型された容器は、袋および１または複数の硬いフィットメントを有し、一回のブロー成型プロセスで形成されるものであり、成型後の溶接や容器の様々な部品の他の機械的接着をすることなく、一回のステップのブロー成型プロセスにより形成される薄い壁および厚い壁の部位の両者を有する容器を提供することにより、従来の薄い壁のフルオロポリマー容器の欠点を克服している。
【０００７】
この発明により克服される他の欠点としては、薄い壁の部分と厚い壁の部分が互いに機械的に結合される状況のような、様々な部品が取り付けられた箇所における不完全な溶接または継ぎ目の裂けによる製品欠陥等が挙げられる。通常のブロー成型容器は、通常、溶接作業により見た目の美しさが劣り、機械的に別々の部品を結合することにより完成品としての容器を形成する結果、多量のコンタミの可能性がある。この連続的なブロー成型により一体成型された袋および１または複数の硬いフィットメントの構築物は、完全に全て集積されコンタミがなく、封止された３次元製造物であり、下側に向かって徐々に薄いフィルム袋に変化する１または複数の厚い壁のフィットメントを有し、いつでも所望の物質により満たすことができる。
【０００８】
発明者等は、後述するような、一つのステップのブロー成型プロセスにより形成され、一体化された薄い壁の、フレキシブルなフルオロポリマーフィルムの袋部と、１または複数の硬い、厚い壁の、フルオロポリマー樹脂からなる硬いフィットメントと、が集積されてなり、液体、ゲルおよびペレット化された物質の貯蔵、運搬および分配に用いられる連続的なブロー成型により一体成型されたフルオロポリマーからなる容器を知らない。
【発明の概要】
【課題を解決するための手段】
【０００９】
（本発明の概要）
本発明は、ブロー成型により形成された容器であり、薄い壁のフレキシブルなフィルムからなる袋と、１または複数の硬い、厚い壁のフィットメントと、を有し、上記袋および１または複数の硬いフィットメントは一度の連続的なブロー成型により形成されるものであり、連続したフルオロポリマー材料原料からなるものであり、完全な、一体成型された完全に集積された三次元の容器である。本発明の容器は、特に、腐食性および／または有害な物質、および使用や運搬中において危険や懸念の可能性がある他の物質の貯蔵、運搬、および分配に用いられるものである。本発明の製造に用いられるブロー成型プロセスは、薄い壁のフィルム袋部および１または複数の硬い、厚い壁のフィットメントを有する一つの完全な三次元容器を、薄い壁の部品の厚い壁の部品への結合を含む、個々の容器の部品を結合する成型後の溶接、縫い合わせや他の機械的結合または結合作業をすることなく、製造することができる点において特徴的である。本発明のブロー成型容器は、また、様々な封止や分配機構および袋および／またはフィットメントに一度のブロー成型プロセスにおいて形成される追加機構を有するものとすることができ、または、袋に貯蔵される物質に応じて、硬い、厚い壁のフィットメントが適合され用いられる。これらの追加機構は、例えば、バルブ、管を接続する付属品、挿入物、浸漬管、装飾品、測定口、測定装置、電気的接続、および、充填、分配、および袋に貯蔵した中身の混合を促進する袋に一体成型により形成された装置を挙げることができる。
【００１０】
本発明は、フルオロポリマーのパリソンからなる連続的なブロー成型により一体成型された容器であって、薄い壁のフレキシブルな袋部と、１または複数の硬い、厚い壁のフィットメントを有し、腐食性、有害性、および／または危険な化学物質の貯蔵、運搬および分配に用いるものを提供する。
【００１１】
さらに、本発明は、連続的なブロー成型により一体成型されたフルオロポリマー容器であって、薄い壁のフレキシブル袋部と１または複数の硬い、厚い壁のフィットメントを有し、さらに、フィットメントが首およびオリフィスを有するものを提供する。
【００１２】
さらに、本発明は、連続的なブロー成型により一体成型されたフルオロポリマー容器であって、薄い壁のフレキシブル袋部と、硬い、厚い壁のフィットメントと、を有し、成型後の溶接、または、容器の個々の部品の機械的接続をすることなく、一つのブロー成型プロセス中に形成されたものを提供する。
【００１３】
また、本発明は、連続的なブロー成型により一体成型された容器であって、薄い壁のフレキシブル袋部、１または複数の硬い、厚い壁のフィットメント、および、封止部を有し、これら全てが一つのブロー成型プロセスにおいて形成されるものであり、容器がシールされ、１または複数のフィットメントおよび薄い壁の袋部内へのコンタミの発生を防ぐものである。
【００１４】
さらに本発明は、連続的なブロー成型により一体成型された容器であって、薄い壁の袋部および１または複数の厚い壁のフィットメントの間に移行領域を有するものである。
【００１５】
本発明は、連続的なブロー成型により一体成型された容器であって、薄い壁の、フレキシブル袋部および１または複数の硬い、厚い壁のフィットメントを有し、完全に集積された容器として形成されたものであり、容器がエチレンクロロトリフルオロエチレン（Ｅ−ＣＴＦＥ）を含むフルオロポリマー材料からなるものを提供する。
【００１６】
さらに、本発明は、連続的なブロー成型により一体成型された容器であって、一つのフルオロポリマーのパリソン（チューブ状の材料）がエチレンクロロトリフルオロエチレン（Ｅ−ＣＴＦＥ）を含み、ブロー成型装置から吐出されるものであり、上記ブロー成型装置の先端のダイおよび上記ブロー成型装置の溶融樹脂が通過する金属材料からなる樹脂通過経路が、インコネル、ハステロイ、モネル、デュラニッケルおよびその混合物からなる群からなる低鉄含有量、高ニッケル含有量の金属材料を含むものを提供する。さらに低鉄含有量、高ニッケル含有量の金属材料のコーティングは、上記ブロー成型装置に用いられる一対の型の内部表面上にも用いることができる。
【００１７】
さらに、この発明の利点は、明細書、クレームおよび添付した図面の以下の記載を検討することにより明らかになる。また、以下に記載の発明を実施することにより知ることができる。
【図面の簡単な説明】
【００１８】
（図面）
添付の図面は、明細書に含まれ、その一部を構成するものであり、この発明の好ましい態様、上述した発明の一般的説明と共に、好ましい態様の詳細な説明、および、後述する本発明の内容を説明するのに役立つ他の態様を描画するものである。これらの図面は、この発明の典型的な態様のみを描画したものであり、その内容に限定されるものではなく、この発明は、以下の添付した図面を用いて、追加的特異性および細部が記述および説明されるものである。
【００１９】
【図１】図１は、連続的なブロー成型により一体成型された容器であり、１または複数の硬いフィットメントを有するものの好ましい態様の側面図である。
【図２】図２は、図１に記載された好ましい態様の連続的なブロー成型により一体成型された容器の硬いフィットメントの断面の拡大図である。
【図３】図３は、図１に記載された好ましい態様の連続的なブロー成型により一体成型された容器であり、硬いフィットメントを有するものの断面図である。
【図４】図４は、好ましい態様の連続的なブロー成型により一体成型された容器であり、１または複数のフィットメントを有し、フラットな底のフレキシブルな袋部を有するものの側面図である。
【図５】図５は、好ましい態様の、連続的なブロー成型により一体成型された容器であり、１または複数のフィットメントを有し、丸底のフレキシブルな袋部を有するものの側面図である。
【図６】図６は、好ましい態様の、連続的なブロー成型により一体成型された容器であり、複数の硬いフィットメントを有し、その全てが、連続的なブロー成型プロセスにおいて形成されたものの側面図である。
【図７】図７は、ブロー成型装置の先端のダイから連続的に吐出されたフレキシブルな端部が開口したチューブ状の溶融したパリソンの形成を示す側面図であり、さらに、上記パリソンに隣接して配置された可動式の型を示すものである。
【図８】図８は、フレキシブルフィルム袋および１または複数の硬いフィットメントを有する連続的なブロー成型により一体成型された容器の好ましい態様を示す側面図であり、さらに、フィットメントのオリフィスに隣接する封止部、および、フィットメントの側面に結合したフルオロポリマー材料の耳を示すものであり、何れも、型から出された後に、連続的なブロー成型により一体成型された容器に見られるものを示すものである。
【図９】図９は、好ましい態様の連続的なブロー成型により一体成型された容器を示す側面図であり、フレキシブルなフィルム袋および１または複数の硬いフィットメントを有し、容器が整形され、封止部は除去され、袋が包装紙発送できるように畳まれたものである。
【図１０】図１０は、好ましい態様の連続的なブロー成型により一体成型された容器を示す図であり、フレキシブルなフィルム袋および１または複数の硬いフィットメントを有し、多量の材料が容器内に貯蔵されており、後に形成された取り外し可能な蓋をフィットメントとかみ合わせることにより、オリフィスをシールすることができるものである。
【図１１】図１１は、図１０に記載された好ましい態様のフレキシブルなフィルム袋および１または複数の硬いフィットメントを有する連続的なブロー成型により一体成型された容器の蓋の断面図である。
【発明を実施するための形態】
【００２０】
図１〜６、９〜１０に示すように、本発明のブロー成型により一体成型された容器１０は、１または複数の硬い、厚い壁のフィットメント１２と、薄い壁のフレキシブルフィルムの袋部１４と、を有するものであり、フルオロポリマー材料の連続的材料源からブロー成型されるものであり、一つブロー成型プロセスにより形成され、成型後の溶接、縫い合わせ、または他の機械的咬合手段を用いることなく、ブロー成型により一体成型された完全に集積された容器１０である。上記薄い壁の、フレキシブルな、フィルム袋部１４は、さらに連続した壁１６および底部１８を有する。底部１８は、図１よび４に示すようにフラットとすることも、図５および６に示すように丸いものとすることもできる。
【００２１】
本発明１０の１または複数のフィットメント１２は、さらに、首２０およびオリフィス２２を有するものである。上記オリフィス２２は、外径表面２４および内径表面２６を有する。上記フィットメント１２は袋部１４と同時に一つの部品としてブロー成型され、首２０は、上記ブロー成型プロセスにおいて圧縮成型される。上記袋部１４は、フルオロポリマーフィルムから形成されるものである。上記フィットメント１２は、袋１４の延長としてフルオロポリマー樹脂成型物が段階的に積み重ねられた厚みを有しており、上記袋１４およびフィットメント１２は一つの容器１０となり、上記フィットメント１２は袋１４の比較的薄いフィルムの厚みと比較し、厚い壁である。上記外径表面２４および内径表面２６の間であるフィットメント部１２の厚みの範囲は、０．０２０インチ〜０．３００インチの範囲内である。上記フィルム袋部１４の厚みの範囲は、０．００２インチ〜０．１５７インチの範囲内である。上記オリフィス２２の内径表面２６は、バルブ、シャット−オフバルブ、浸漬管、注ぎ口、挿入物、接続口、またはそこに適切に適合し選択的に貯蔵した材料３０を必要に応じて分配でき、さらに、容器１０から材料が意図せず排出されるのを防ぐことができる分配器具を挿入することができる。
【００２２】
移行領域２８は、図１および２に描画され、袋１４の薄い壁１６が成型後の溶接をすることなく、厚い壁のフィットメント１２と接触し融合している領域２８である。上記移行領域２８は、ブロー成型プロセスにおいて形成されるものである。上記オリフィス２２および移行領域２８の間のフィットメント１２の厚みは、０．０２０インチ〜０．３００インチの範囲内である。
【００２３】
図６に示すように、この発明のブロー成型により一体成型された容器１０は、１または複数の硬いフィットメント１２を有するものである。具体的な用途に応じて、ブロー成型により一体成型された容器１０は適切な数のフィットメント１２を有することができ、その全てが、袋部１４を形成するのと同じブロー成型プロセスにおいて圧縮成型されてなるものである。
【００２４】
図７に示すように、好ましい態様の一体成型された容器１０を形成するブロー成型プロセスは、ブロー成型装置３４により、冷たい、未溶融のフルオロポリマーのペレットまたは粉体３２を、フルオロポリマーのペレットまたは粉体３２に熱および背圧を加えることにより溶融樹脂（図示せず）にし、溶融樹脂（図示せず）をブロー成型装置３４の先端(図示せず)のダイ（図示せず）から吐出し、パリソン３６と呼ばれるフレキシブルな端部が開口した溶融樹脂のチューブを形成するプロセスを含むものである。上記パリソン３６は、次いで、型３８を水平にかみ合わせそして互いに接触させることにより一対の型３８の間に保持され、その後、エアーまたはガスを溶融したパリソン３６内部に導入する。上記型３８はインコネル、ハステロイ、モネルまたはデュラニッケル、またはそれらの混合物からなるものとすることができる。または、型３８の内部側壁４４をインコネル、ハステロイ、モネルまたはデュラニッケル、またはそれらの混合物、または他の低鉄含有量、高ニッケル含有量の金属材料によりコートすることができる。エアーまたはガスのパリソン３６への導入により、溶融した吐出物３６を型３８の側壁４４まで膨らませ、容器１０の形を形成する。上記袋部１４には、決められた体積、形状または表面積はないが、特定の製造方法は、所定の型を選択すると共に、１または複数のフィットメント１２および袋１４を製造する所定のプロセスパラメータを選択することによりこれらの値を決定することができる。上記型３８は、要求される適切な数のすべてのフィットメント１２を形成できるように型３８にフィットメントの形状を有するようにデザインされる。さらに、袋１４および／またはフィットメント１２に含まれる付属品、接続部、浸漬チューブ等（図示せず）の追加機構についてもブロー成型プロセスにおいて形成することができる。
【００２５】
本発明の一体成型された容器１０の形成に用いられるブロー成型プロセスのタイプは、吐出ブロー成型とすることができる。これは、往復スクリューまたはアキュムレーターを用いる一段式の連続吐出、間欠吐出を用いることができる。射出ブロー成型、延伸ブロー成型、射出延伸ブロー成型、吐出延伸ブロー成型も用いることができる。このプロセスは、ブロー成型装置３４において、溶融樹脂（図示せず）が通過する樹脂通路に接する全ての金属部品が耐腐食性を有し、低鉄含有量および高ニッケル含有量の金属材料からならなければならない点において特徴的である。ブロー成型装置３４の先端部部（図示せず）のダイ（図示せず）およびブロー成型装置の溶融樹脂(図示せず)が通過する全ての樹脂通過経路は、完全に、インコネル、ハステロイ、モネルおよびデュラニッケル、およびこれらの混合物の群からなる低鉄含有量および高ニッケル含有量の金属材料からなるもの、または、高ニッケル含有の表面コーティングを有するものとすることができる。従来のブロー成型装置は、耐腐食性の低鉄含有量、高ニッケル含有量の金属材料が用いられてこなかった。低鉄含有量および高ニッケル含有量の金属の使用は、溶融樹脂（図示せず）およびパリソン３６における鉄の腐食を防ぐのに必要である。溶融樹脂（図示せず）および／またはパリソン３６における鉄の腐食は、最終製品であるブロー成型により一体成型された容器１０に望ましくない金属腐食スラグが入ることによるコンタミを引き起こす。本発明のブロー成型により一体成型された容器１０を形成するブロー成型プロセスの他の特徴的な点は、ブロー成型装置３４において用いられるヒーター（図示せず）が、高温のフルオロポリマーを溶融するのに要する温度に到達することができる十分な出力を有するものが必要とされる点である。これらのヒーター（図示せず）の出力は、高出力であることが好ましい。ヒーター（図示せず）は、また、セラミックスのジャケット（図示せず）により断熱され、華氏４００度〜７５０度の範囲内でブロー成型装置の温度を維持するものであり、フルオロポリマーを加熱しすぎることなく、フルオロポリマーを溶液だまり（溶融樹脂）(図示せず)状態に維持することができるものであることが好ましい。この高純度で漏れがないフルオロポリマーを用いて一体成型された容器１０の製造プロセスは、ステンレスのブローピン、ＰＦＡで内側が被覆され、編みこまれたホースおよびフィルターを通過させ、溶融したフルオロポリマーパリソン３６を型３８の壁に向かって膨らませるためのエアーと同様に、高清浄なチューブ、チューブコネクタを使用しなければならない。
【００２６】
図８は、ブロー成型され、型３８を除去した後の完全に成型されたブロー成型により一体成型された容器である本発明の容器１０を示すものである。上述のように、ブロー成型プロセするにおいて、型３８は、ブロー成型プロセスにおいて、溶融したパリソン３６を収束し、パリソン３６を型３８の内壁４４に向かって膨らませるためにブロー成型装置３４の先端(図示せず)のダイ（図示せず）から上記パリソン３６内部にエアーが導入される。上記パリソン３６の上端４０は、ブロー成型プロセスにおいて、厚い壁のフィットメント１２を形成するために圧縮成型され、そして、型３８内でフィットメント１２のオリフィス２２を封止する封止部４２を形成するために、挟んで溶融される。上記封止部４２の厚みは、０．００２インチ〜０．１５７インチとすることができる。上記ブロー成型プロセスにおいて、圧縮されたフルオロポリマー材料４８の余り部分が、フィットメント１２に隣接して形成される。また、同じブロー成型プロセスにおいて、型３８がパリソン３６を収束したときに、端部が開口したパリソン３６の底部４６は、容器１０の底１８を封止するために、挟んで溶融し閉じられる１９。このように、ブロー成型により一体成型された容器１０は、フィルターを通過させたエアーにより膨張されるとともに、一体成型された容器１０のフィットメント１２および袋１４内にコンタミが生じることを防ぐために封止される。
【００２７】
図９は、本発明の完成後のブロー成型により一体成型された容器１０であり、封止部４２およびフルオロポリマー材料が圧縮された余り４８が除去されたものを示すものである。更に、容器１０は、より効率的な包装およびユーザーへの運搬を行うために、畳まれている。
【００２８】
図１０は、本発明のブロー成型により一体成型された容器１０が部分的に満たされたものであり、取り外し可能な蓋５０が、フィットメント１２に嵌めあわされ、オリフィス２２を封止することができるものを示すものである。上記蓋５０は、様々なポリマーまたはフルオロポリマー材料から形成することができる。また、一度封止部４２が除去された後、特定の物質３０を容器１０の内部に入れ、さらに、蓋５０によりオリフィス２２を覆うように封をしたり、１または複数の他の様々な分配器具（図示せず）をオリフィス２２に挿入し、フィットメント１２の内径表面２６または外径表面２４に接続することができる。図１１は、蓋５０の断面図を示すものである。
【００２９】
本発明１０の薄い壁のフレキシブルな袋１４および１または複数の硬い厚い壁のフィットメント１２は、種々のフルオロポリマーを用いて形成することができ、例えば、エチレン−クロロトリフルオロエチレン（Ｅ−ＣＴＦＥ）、テトラフルオロエチレン（ＭＦＡ）、パーフルオロアルコキシ（ＰＦＡ）、ポリビニリデンフルオライド（ＰＶＤＦ）、フルオリネイティッドエチレンプロピレン（ＦＥＰ）、ポリテトラフルオロエチレン（ＰＴＦＥ）、クロロトリフルオロエチレン（ＣＴＦＥ）、およびこれらの変性物やこれらを組み合わせたものを用いることができる。エチレン−クロロトリフルオロエチレン（Ｅ−ＣＴＦＥ）またはパーフルオロアルコキシ（ＰＦＡ）、は、上述のような、多くの物質の貯蔵、運搬および分配の用途に要求される最適な化学的および機械的特性を提供することができる。エチレン−クロロトリフルオロエチレン（Ｅ−ＣＴＦＥ）およびパーフルオロアルコキシ（ＰＦＡ）以外のフルオロポリマーの物理的特性は、ブロー成型容器１０を、ストレスによるクラッキングを生じやすいものとするため、物質の貯蔵には不向きである。フルオロポリマーであるＥ−ＣＴＦＥは、頑強であり、軽く、高純度のフルオロポリマー材料であり、腐食性の化学物質および有機溶媒、強酸、アルカリ、過酸化物、および、半導体１（ＳＣ１）および半導体２（ＳＣ２）の化学物質、および、ウェットまたはドライの塩素、臭素および他のハロゲンを操作に用いる水性の腐食剤を含むさまざまな周囲の条件に対して耐性を有している。エチレン−クロロトリフルオロエチレン（Ｅ−ＣＴＦＥ）およびパーフルオロアルコキシ（ＰＦＡ）は、低温から昇温した温度環境に対しても耐性を有し、物理的または化学的な特性に影響を受けない。それゆえ好ましい態様の、ブロー成型により一体成型された袋およびフィットメント容器１０は、Ｅ−ＣＴＦＥからなることが好ましく、次いで、ＰＦＡからなることが好ましい。Ｅ−ＣＴＦＥ（比重１．７６以下）の比重は、薄い壁の箇所１６および１または複数の厚い壁のフィットメント１２を有する一体成型された容器１０の形成に好ましい。この出願における他のフルオロポリマーの使用は、他のフルオロポリマー（比重２．１７以下）の比重がＥ−ＣＴＦＥと比較し重い点において、不利である。
【００３０】
本発明のブロー成型容器１０の体積またはサイズは１００ｃｃ〜２０リッターの範囲内、またはそれ以上とすることができる。上記袋１４およびフィットメント１２の組み合わせは、単層フィルムとして形成されることも、上述したフルオロポリマー樹脂または他の商用のプラスチック樹脂またはエンジニアリングポリマーによる複層フィルムとして形成されることもできる。上記ブロー成型容器１０および１または複数の硬いフィットメント１２は、それ自身が物質を貯蔵、運搬および分配に用いられるものとすることができ、または、再利用可能な外装材またはクラート（図示せず）のライナーとして用いられるものとすることができ、それぞれは、ブロー成型容器１０の内部が分画されたものを運搬に用いることができる。上記容器１０が空になった場合、外装材またはクラート（図示せず）から取り除き、廃棄および／またはリサイクルすることができる。本発明の一体成型された容器は、容器の中身と外装材またはクラート（図示せず）の間でバリアーとして機能し、腐食、コンタミ、漏出、取り扱い安全性の向上および内容物の品質の維持を果たすことができる。上記容器１０がフルオロポリマー構造物であることにより、容器内から大気中に中身が漏出することを防ぐ優れたバリアー特性と同様に、容器のポリマーの化学組成物の貯蔵している物質３０への漏出がほとんどまたはもしくは全くないものとすることができる。上記容器１０内に入れられる化学物質によっては、ブロー成型容器は、リサイクルに適さず一回の使用で廃棄が必要になる。
【００３１】
この出願において、本発明１０の一体成型された薄い壁の袋１４および１または複数の厚い壁のフィットメント１２を形成するためのブロー成型プロセスの利点は、完全に集積された、最終製品の容器１０を製造することができる点であり、Ｅ−ＣＴＦＥ材料またはＰＦＡを用いて、完全に三次元の袋およびフィットメントの複合体を形成することができるワンステップの操作を含む点である。従来、Ｅ−ＣＴＦＥまたはＰＦＡを用いたワンステップのプロセスについて記載も示唆もない。溶融状態において高分子量の樹脂であるためである。Ｅ−ＣＴＦＥまたはＰＦＡをブロー成型プロセスで使用する他の利点としては、省スペースで行うことができる点である。さらに、このブロー成型プロセスは、他の部品組立てステップが要求される（複数のステップの組立て）場合に生じる二次汚染を低減または防ぐためのクリーンルーム化を可能とすることができる。このブロー成型プロセスは、さらに、複数のステップの組立てを行う場合に通常生じる継ぎ目や溶接跡を除くことができるため、最終製品としての容器１０を構造上の品質に優れたものとすることができる。
【００３２】
ブロー成型により一体成型された容器１０をデザインすることにより、腐食性／高純度の化学物質の使い捨ての包装材を、フィルム袋部をフィットメント部に溶接することにより形成されるＥ−ＣＴＦＥまたはＰＦＡを用いないブロー成型容器製品と比較し、低コストおよび高品質なものとすることができる。本発明の一体成型されたブロー成型された、完全に集積されたＥ−ＣＴＦＥの容器１０は、漏出のない搬送および最終用途としての化学製品の包装が可能となるようにデザインされる。包装材の再利用による二次汚染を防止することができる。Ｅ−ＣＴＦＥフルオロポリマーの使用は、冷凍および解凍を繰り返し行われる用途における高温〜低温に耐える能力と同様に、有毒な化学物質の運搬および分配においてフルオロポリマーのバリアー特性を提供できるといった利点がある。上記ブロー成型プロセスにおけるＥ−ＣＴＦＥのフルオロポリマーの使用は、省スペースおよび少ない作業員で大体積の製品を製造することができるため、低コストなものとすることができる。
【００３３】
様々な物質の貯蔵や運搬に用いられる従来のフルオロポリマー容器は、通常、多くのプリフォームの部品、すなわち、溶接されたプリフォームの本体部、プリフォームの注ぎ部、プリフォームのハンドル部、蓋等から形成されるものであり、完成品の容器を形成するために、多くの部品同士を溶接または機械的に貼り合わせる工程を用いる必要がある。本発明のブロー成型により一体成型された完全に集積された容器１０は、この欠点を克服し、そして、従来のフルオロポリマー容器の形成に必要とされる成型後の接着、溶接または他の接着手段を用いることなく、一回のブロー成型プロセスで形成することができる。
【００３４】
ブロー成型により一体成型された完全に集積されたフルオロポリマーの容器であって、薄い壁のフィルムの袋部１４および厚い壁のフィットメント部１２を有する容器１０を得ることができるこれらおよび他の態様を予期できる。さらに、上述のように、本発明の他の態様は明らかである。上述のように、技術、手段および材料の種々の改良については当業者であれば明らかである。このため、添付のクレームに記載の範囲およびそこに含まれる全てのバリエーションが含まれるものである。
【図１】
2010527867.tif 000003
【図２】
2010527867.tif 000004
【図３】
2010527867.tif 000005
【図４】
2010527867.tif 000006
【図５】
2010527867.tif 000007
【図６】
2010527867.tif 000008
【図７】
2010527867.tif 000009
【図８】
2010527867.tif 000010
【図９】
2010527867.tif 000011
【図１０】
2010527867.tif 000012
【図１１】
2010527867.tif 000013
【国際調査報告】
2010527867.tif 000014